"室温で可逆的に架橋可能な配合物において、この配合物がディールスアルダー反応またはヘテロディールスアルダー反応により架橋可能であり、この配合物が少なくとも2個の親ジエン体二重結合を有する成分Aを含有し、この配合物が少なくとも2個のジエン官能基を有する成分Bを含有し、前記の2つの成分AまたはBの少なくとも一方が2個の上廻る官能基を有し、成分AまたはBの少なくとも一方が、ポリマーとして存在し、および親ジエン体が炭素-硫黄二重結合を有する化合物であることを特徴とする、室温で可逆的に架橋可能な配合物。親ジエン体がジチオエステルである、請求項1記載の配合物。親ジエン体が構造式式中、Zは、強電子求引性基であり、Rmは、多価有機基であるかまたはポリマーであり、およびnは、2~20の数であるを有する化合物である、請求項2記載の配合物。基Zが2-ピリジル基であり、およびnが2~4の整数である、請求項3記載の配合物。成分AおよびBがそれぞれポリマーであり、前記ポリマーが同一かまたは異なるポリマーであってよい、請求項1記載の配合物。2つの成分AまたはBの少なくとも一方が少なくとも3個の官能基を有する、請求項1記載の配合物。前記ポリマーが、ポリアクリレート、ポリメタクリレート、ポリスチレン、アクリレートとメタクリレートおよび/またはスチレンとからなるコポリマー、ポリアクリルニトリル、ポリエーテル、ポリエステル、ポリ乳酸、ポリアミド、ポリエステルアミド、ポリウレタン、ポリカーボネート、非晶質または部分結晶性のポリ-α-オレフィン、EPDM、EPM、水素化された、または水素化されていないポリブタジエン、ABS、SBR、ポリシロキサンおよび/または前記ポリマーのブロックコポリマー、櫛形コポリマーおよび/または星形コポリマーである、請求項1から6までのいずれか1項に記載の配合物。成分BがATRPにより製造された二官能性ポリマーであり、およびジエン末端基での官能化が末位のハロゲン原子の置換によって行なわれた、請求項1から7までのいずれか1項に記載の配合物。成分Aが請求項3記載の3~4個のジチオエステル基を有する低分子量の有機化合物であり、および基Zが2-ピリジル基、ホスホリル基またはスルホニル基である、請求項1から8までのいずれか1項に記載の配合物。可逆的な架橋方法において、少なくとも2つの異なる成分AおよびBからなる配合物を、ディールスアルダー反応またはヘテロディールスアルダー反応により、室温で架橋し、比較的高い温度で架橋の少なくとも50を逆ディールスアルダー反応または逆ヘテロディールスアルダー反応により再び解架橋し、および成分Aは、炭素-硫黄二重結合を有する化合物であることを特徴とする、可逆的な架橋方法。80°Cを上廻る温度で有利に5分間以内で、配合物の少なくとも90質量は、架橋前の配合物に適した溶剤中で再び可溶性になる、請求項10記載の方法。成分Aおよび/またはBは、請求項7記載のポリマーである、請求項10または11記載の方法。架橋は、成分AおよびBの混合後に2分間以内に行なわれる、請求項10から12までのいずれか1項に記載の方法。架橋は、成分AとBとの混合後に2分間以内に行なわれる、請求項10から13までのいずれか1項に記載の方法。接着剤、シーラント、成形材料、ワニス、ペイント、塗料、インキまたは複合材料での、請求項1から9までのいずれか1項に記載の配合物の使用。例ポリマーの質量平均分子量は、GPCgelpermeationchromatographyゲル浸透クロマトグラフィーにより測定される。この測定をPolymerLaboratoriesInc.社のPL-GPC50Plusを用いて30°CでテトラヒドロフランTHF中で一連のポリスチレン標準に対して実施した約200~1106g/mol。NMR分析をBrukerAM400MHz分光計で実施した。ESI-MS分析を噴霧器補助エレクトロスプレーイオン化源atomizer-assistedelectrosprayionizationsourceを装備した、LXQ質量分析計ThermoFisherScientific,SanJose,CA,USA上で行なった。この機器は、195-1822m/z範囲内でCoffeinStandards,Met-Arg-Phe-AlaAcetatMRFAおよび弗素化ホスファゼンの混合物Ultramark1621を用いて較正された全てAldrich社製。4.5kVの一定のスプレー電圧および2の無次元スイープガス流量および12の無次元シースガス流量を設定した。チューブレンズの毛管電圧、オフセット電圧および毛管温度を60V、110Vおよび275°Cに設定した。LXQを脱ガス装置G1322A、バイナリポンプG1312AおよびオートサンプラG1367BからなるHPLCシステムAgilent,SantaClara,CA,USAと一緒に操作し、引続き温度調整されるカラムチャンバーG1316Aを操作した。引き離しを、前置カラムメソ細孔50×4.6mmを有する、2つのサイズ排除カラムVarian/PolymerLabs,メソ細孔250×4.6mm、粒径3μm上で実施した。0.30mlmin1の流量を有するTHFを溶離液として使用した。この質量分析計を上記の構造形式でRI検出器と平行になるようにカラムと結合したSS420xA/Dを有するG1362A。溶離液0.27mlmin1をRI検出器に導通させ、30μlmin1を、メタノール中の100μmヨウ化ナトリウム溶液を20μl添加しながらHPLCシリンジポンプTeledyneISCO,モデル100DMによってエレクトロスプレー源中に導入した。約3mgml1の濃度を有するポリマー溶液20μlをGPCシステム上に引き渡した。実施例1:ビスブロモポリメチルメタクリレートの合成メチルメタクリレート50当量MMA、1,2-ビスブロモイソブチリルオキシエタン1当量、臭化銅I0.105当量、臭化銅II0.0125当量および2,2’-ビピリジン0.25当量を、電磁攪拌機、窒素供給管および還流冷却器を備えた1lの三口フラスコ中に予め装入する。アセトンを、50容量の溶液500mlが存在するように前記混合物に添加する。存在する酸素を、40分間窒素を通過させることによって除去する。更に、この混合物を窒素の下で油浴中で50°Cに加熱する。重合を氷浴中での冷却および空気酸素の供給によって2時間後に停止させる。銅触媒を、中性の酸化アルミニウムで充填された、短いカラム上での濾過により除去する。ブロムにより停止されたポリメチルメタクリレートPMMA-Br2を2回冷たいヘキサン中で沈殿させ、そうこうする間にこのポリメチルメタクリレートは、僅かなアセトン中に溶解する。分子量をGPCTHFにより測定する:Mn=3500gmol1、PDI=1.2。実施例2:ビスシクロペンタジエニルポリメチルメタクリレートの合成:第1段階からのPMMA-Br21当量、ヨウ化ナトリウム12当量、トリブチルホスファン4当量およびニッケロセン8当量を、電磁攪拌機、還流冷却器および滴下漏斗を備えた50mlの三口フラスコ中で窒素の下で無水テトラヒドロフランTHF中に溶解し、したがってポリマーに対して0.1モルの溶液25mlが形成される。この溶液を室温で12時間攪拌し、引続きこの反応溶液をカラムクロマトグラフィーにより、塩基性の酸化アルミニウムで充填された、短いカラム上で精製する。シクロペンタジエニルにより停止されたポリメチルメタクリレートPMMA-CP2を2回冷たいヘキサン中で沈殿させる。シクロペンタジエニル基を用いて、95を上廻り行なわれる2回の官能化をESI-MSにより検出する。m/z値は、それぞれ実施例1からの生成物の測定と比較して約29.6gmol1だけ少ない。実施例3:三官能性架橋剤の合成段階1:2-クロロメチルピリジン塩酸塩1.64g10mmol、ナトリウムフェニルスルフィネート2.46g15mmol、テトラプロピルアンモニウムブロミド0.53g2mmolおよびアセトニトリル10ml中の1,8-ジアザビシク[5.4.0]ウンデセ-7-エン1.52g10mmolを還流下に12時間、攪拌する。引続き、全ての揮発性成分、例えば溶剤を真空下に除去し、残留物を少量の塩化メチレン中に溶解する。この溶液を塩化ナトリウム溶液と一緒に振出し、硫酸マグネシウム上で乾燥し、濾過し、溶剤を真空下で除去する。粗製生成物2を定量的量で白色の固体として得、後精製なしに第2の段階で使用する。段階24-ピリジン-2-カルボノチオイルチオメチル安息香酸塩酸塩3a:段階121.9g8.51mmolと硫黄0.78g24.3mmolとの混合物をテトラヒドロフラン10mlTHF中で電磁攪拌機を使用して50mlの丸底フラスコ中で攪拌する。カリウム-tert-ブタノラート2.72g24.3mmolの添加後に、溶液は、暗褐色になる。この混合物を室温でさらに12時間攪拌する。更に、THF10ml中の4-ブロモメチル安息香酸2.6g12.15mmolを徐々に滴加する。この溶液をさらに5時間攪拌する。この時間の間に、溶液は、赤みがかったピンク色に呈色する。この溶液を希塩酸中で抽出し、塩化メチレンと一緒に振出することによって精製する。最後に、粗製生成物3をアセトンでの抽出によって精製する。段階35:1,1,1-トリスヒドロキシメチルプロパン0.072g0.536mmolTMP,4、4-ジメチルアミノ-ピリジニウム-4-トシレート0.118g0.402mmolDPTSおよびジメチルアミノピリジン0.025g0.201mmolDMAPを塩化メチレン10ml中に溶解する。段階23からの生成物0.581g2.01mmolをジメチルホルムアミド3mlDMF中に溶解し、徐々に滴加して溶液にする。10分間の攪拌後、ジクロロメタン2ml中に溶解したジシクロヘキシルカルボジイミド0.622g3.01mmolDCCを添加する。この反応溶液を室温で一晩中、攪拌する。生成物溶液を濾過し、揮発性成分を真空中で除去し、段階3の粗製生成物5をカラムクロマトグラフィーにより、シリカ上でヘキサンと酢酸エチルとの混合物容量比6:4で精製する。生成物5を赤色の固体として得る。期待された三官能性架橋剤の成果を収めた合成の検出は、1R-NMR分光分析法または13C-NMR分光分析法により、およびESI-MS測定法によって行なった。最後のESI-MS測定法は、970.08gmol1の生成物の平均分子量m/zexpをもたらした。架橋剤の理論的分子量m/ztheorは、970.12gmol1である。実施例4:可逆的な架橋段階1:架橋反応:実施例2からのPMMA-Cp2および実施例3からの三官能性架橋剤を2:3のモル比で混合し、クロロホルム中に溶解し、したがって、ポリマーに対して0.05モルの溶液を生じる。1.5モル当量のトリフルオロ酢酸TFAを添加し、この混合物を室温で10分間振盪する。形成された固体をGPCにより直接試験する。引続き、溶剤を過剰の架橋剤と一緒に、傾瀉によって可能な限り除去する。段階2:解架橋:段階1からの架橋されたポリマーにトルエンを混合し、5分間振盪する。この場合、トルエン相は、無色のままである。更に、5分間、80°Cを上廻るように加熱する。この時間の間に、如何にして無色のトルエン相がローズ色に呈色するのかを観察する。変色は、三官能性架橋剤の遊離に帰因する。この三官能性架橋剤は、トルエン相から単離可能であり、および薄層クロマトグラフィーまたはNMR分光分析法により検出可能である。この溶液をGPCにより試験する。段階3:第2の架橋反応:段階2からのトルエンを真空中で除去し、残留する固体をクロロホルム中に溶解する。固体が殆ど完全に溶解しうるという事実は、殆ど完全な解架橋が段階2で起こったことを明らかに示すものである。架橋は、段階1で第1の架橋反応と同様に実施される。網状組織の分析は、再び直接GPC測定により行なわれる。図1~3図1には、よりいっそう良好な説明のために、実施例3からの例示的な架橋剤の合成が示されている。この場合、段階1~3の表記は、実施例に対応する。括弧内に示された数値は、同様に実施例中に見出せる。更に、次の化合物が実施される:PhSO2Naナトリウムフェニルスルフィネート;Pr4NBrテトラプロピルアンモニウムブロミド;CH3CNアセトニトリル;S8硫黄;BrCH2C6H5COOH4-ブロモメチル安息香酸。図2には、実施例3からの三官能性架橋剤の1H-NMRスペクトルが示される。符号は、架橋剤5のそれぞれのプロトンに対する信号を割り当てるために使用される。図3には、架橋試験のためのGPC分析または実施例2からのPMMA-CP2のGPCエルオグラムeluogram、ならびに実施例3、段階3からの三官能性架橋剤のGPCエルオグラムが見出せる。更に、実施例4-段階1結合、段階2剥離および段階3再結合からの架橋/解架橋試験が示されている。このエルオグラムは、網状組織の効率的な可逆的溶解および前記系の再架橋を示す。"